(57)【要約】【課題】  安定した重ね塗り適性を示し、隠ぺい性を確保して美観性に優れた塗装仕上げを行うことができるコーティング剤を提供する。【解決手段】  本発明のコーティング剤は、樹脂成分（Ａ）、顔料（Ｂ）、金属ドライヤー（Ｃ）、及び脂肪族炭化水素含有非水溶剤（Ｄ）を含み、上記樹脂成分（Ａ）として、非水分散型樹脂（Ａ−１）、及び可溶型樹脂（Ａ−２）を含み、上記非水分散型樹脂（Ａ−１）及び／または上記可溶型樹脂（Ａ−２）が、酸化重合性基を有し、上記顔料（Ｂ）として、表面処理ルチル型酸化チタン（Ｂ−１）を含み、上記樹脂成分（Ａ）の固形分１００ｇを基準としたときの上記顔料（Ｂ）の総吸油量が６０ｇ以下であることを特徴とする。【選択図】なし【特許請求の範囲】
【請求項１】
樹脂成分（Ａ）、顔料（Ｂ）、金属ドライヤー（Ｃ）、及び脂肪族炭化水素含有非水溶剤（Ｄ）を含むコーティング剤であって、
上記樹脂成分（Ａ）として、非水分散型樹脂（Ａ−１）、及び可溶型樹脂（Ａ−２）を含み、
上記非水分散型樹脂（Ａ−１）及び／または上記可溶型樹脂（Ａ−２）が、酸化重合性基を有し、
上記顔料（Ｂ）として、表面処理ルチル型酸化チタン（Ｂ−１）を含み、
上記樹脂成分（Ａ）の固形分１００ｇを基準としたときの上記顔料（Ｂ）の総吸油量が６０ｇ以下であることを特徴とするコーティング剤。
【請求項２】
上記表面処理ルチル型酸化チタン（Ｂ−１）は、吸油量が３０ｇ／１００ｇ以下であることを特徴とする請求項１記載のコーティング剤。
【発明の詳細な説明】
【技術分野】
【０００１】
本発明は、新規なコーティング剤に関するものである。
【背景技術】
【０００２】
従来、建築物、土木構造物等においては、その基材の保護や美観性の向上等を目的として、各種のコーティング剤による仕上げが行われている。近年、このようなコーティング剤の分野においては、塗装時の安全性や、作業衛生の点、あるいは大気汚染への影響等を考慮し、トルエン、キシレン等の芳香族炭化水素系溶剤の使用を抑える動きが強まっている。このような動きに対応するため、脂肪族炭化水素系溶剤を用いた環境対応型のコーティング剤が種々提案されている。
【０００３】
このような環境対応型のコーティング剤として、酸化硬化型樹脂を使用したものが知られている。例えば、特開２００４−３５２７６４号公報（特許文献１）には、不飽和脂肪酸に由来する樹脂成分、金属ドライヤー、特定酸化チタン等を含むコーティング剤が記載されている。該公報に記載のコーティング剤は、不飽和脂肪酸に含まれる反応性二重結合同士の酸化によって架橋反応を生じさせるものであり、その硬化触媒として金属ドライヤーが使用されている。
【先行技術文献】
【特許文献】
【０００４】
【特許文献１】特開２００４−３５２７６４号公報
【発明の概要】
【発明が解決しようとする課題】
【０００５】
上述のようなコーティング剤では、酸化チタン等の高屈折率の顔料を用いることにより、隠ぺい性が付与され、塗装対象となる下地の透けを防止することができる。但し、このようなコーティング剤で塗装仕上げを行う際、特に壁面等の垂直面や、屋根等の傾斜面では、１回塗りで隠ぺい性を確保しようとすると、垂れ等が生じるおそれがあるため、２回以上重ね塗りすることによって仕上げる場合がある。
【０００６】
ところが、このような重ね塗り時においては、下地への吸い込み等が殆どないため、１回目の塗装時よりも垂れ等が生じやすい傾向があり、またリフティング等の不具合が生じるおそれもある。このような不具合は、仕上り性に悪影響を及ぼすこととなる。一方、形成された仕上げ膜が汚れたり、破損したりすると、重ね塗りによって補修を行う場合があるが、この際にも同様の不具合が生じるおそれがある。
【０００７】
本発明は、このような点に鑑みなされたものであり、安定した重ね塗り適性を示し、隠ぺい性を確保して美観性に優れた塗装仕上げを行うことができるコーティング剤を提供することを目的とするものである。
【課題を解決するための手段】
【０００８】
このような課題を解決するために本発明者らは、鋭意検討の結果、上述のような重ね塗り時の不具合発生を抑制し、安定した重ね塗り適性を発現させるには、樹脂成分と顔料成分の構成を特定化することが有効であることに想到し、本発明を完成するに到った。
【０００９】
すなわち、本発明は以下の特徴を有するものである。
１．樹脂成分（Ａ）、顔料（Ｂ）、金属ドライヤー（Ｃ）、及び脂肪族炭化水素含有非水溶剤（Ｄ）を含むコーティング剤であって、
上記樹脂成分（Ａ）として、非水分散型樹脂（Ａ−１）、及び可溶型樹脂（Ａ−２）を含み、
上記非水分散型樹脂（Ａ−１）及び／または上記可溶型樹脂（Ａ−２）が、酸化重合性基を有し、
上記顔料（Ｂ）として、表面処理ルチル型酸化チタン（Ｂ−１）を含み、
上記樹脂成分（Ａ）の固形分１００ｇを基準としたときの上記顔料（Ｂ）の総吸油量が６０ｇ以下であることを特徴とするコーティング剤。
２．上記表面処理ルチル型酸化チタン（Ｂ−１）は、吸油量が３０ｇ／１００ｇ以下であることを特徴とする１．記載のコーティング剤。
【発明の効果】
【００１０】
本発明のコーティング剤は、安定した重ね塗り適性を示し、隠ぺい性を確保して美観性に優れた塗装仕上げを行うことができるものである。
【発明を実施するための形態】
【００１１】
以下、本発明を実施するための形態について説明する。
【００１２】
本発明のコーティング剤は、樹脂成分（Ａ）、顔料（Ｂ）、金属ドライヤー（Ｃ）、及び脂肪族炭化水素含有非水溶剤（Ｄ）を含むものである。
【００１３】
本発明のコーティング剤では、樹脂成分（Ａ）（以下「（Ａ）成分」ともいう）として、非水分散型樹脂（Ａ−１）（以下「（Ａ−１）成分」ともいう）、及び可溶型樹脂（Ａ−２）（以下「（Ａ−２）成分」ともいう）を含み、（Ａ−１）成分、（Ａ−２）成分の一方または両方が、酸化重合性基を有する。本発明において、非水分散型樹脂（Ａ−１）と可溶型樹脂（Ａ−２）との併用は、重ね塗り適性の向上化に寄与するものである。具体的には、非水分散型樹脂（Ａ−１）と可溶型樹脂（Ａ−２）との併用により、重ね塗り時における垂れ等の発生を抑制することができ、仕上がり性を高めることができる。着色顔料を含むコーティング剤に適用する場合は、顔料混和性の向上化、重ね塗り時の仕上り性向上化等の点で有利である。有光沢のコーティング剤に適用する場合は、光沢の向上化等にも有利である。
【００１４】
非水分散型樹脂（Ａ−１）は、脂肪族炭化水素含有非水溶剤（Ｄ）に溶解可能な樹脂部分と溶解しない樹脂部分の両方を併せ有するものであり、樹脂粒子の形態で上記非水溶剤（Ｄ）中に分散しているものである。（Ａ−１）成分は、例えば、上記非水溶剤（Ｄ）に可溶な樹脂の存在下で、各種のビニル単量体を常法により重合させることによって得ることができる。（Ａ−１）成分の重量平均分子量は、好ましくは１００００〜５０００００、より好ましくは２００００〜３０００００である。（Ａ−１）成分のガラス転移点は、好ましくは−５℃〜７０℃、より好ましくは１０℃〜６０℃である。
【００１５】
可溶型樹脂（Ａ−２）は、脂肪族炭化水素含有非水溶剤（Ｄ）に溶解可能な樹脂である。（Ａ−２）成分は、例えば、上記非水溶剤（Ｄ）で、各種のビニル単量体を常法により重合させることによって得ることができる。（Ａ−２）成分の重量平均分子量は、好ましくは２０００〜２０００００、より好ましくは５０００〜１０００００である。（Ａ−２）成分のガラス転移点は、好ましくは−５℃〜７０℃、より好ましくは１０℃〜６０℃である。
【００１６】
（Ａ−１）成分と（Ａ−２）成分の固形分重量比率｛（Ａ−１）成分／（Ａ−２）成分｝は、好ましくは９８／２〜２０／８０であり、より好ましくは９５／５〜４０／６０、さらに好ましくは９０／１０〜５０／５０である。
【００１７】
本発明の（Ａ）成分においては、（Ａ−１）成分及び／または（Ａ−２）成分が、酸化重合性基を有する。すなわち、（Ａ−１）成分、（Ａ−２）成分の一方または両方が、酸化重合性基を有する。これにより、（Ａ）成分は、酸化重合可能な二重結合（酸化重合性基）によって、空気酸化し硬化乾燥するものとなる。（Ａ−１）成分及び／または（Ａ−２）成分に酸化重合性基を付与するには、例えば、以下に示すような樹脂を使用すればよい。
【００１８】
１）酸化重合性基を有するビニル単量体と、この単量体と共重合可能な他のビニル単量体とを共重合させて得られた樹脂。
２）エポキシ基含有ビニル単量体と、この単量体と共重合可能な他のビニル単量体とを共重合させた後、前記エポキシ基含有ビニル単量体に不飽和脂肪酸を付加させて得られた樹脂。
３）酸化重合性基を有するビニル単量体、及び／またはこの単量体と共重合可能な他のビニル単量体とをアルキド樹脂に共重合及び／またはグラフト重合させて得られた樹脂。
【００１９】
上記１）、３）における酸化重合性基を有するビニル単量体としては、例えば、エポキシ基含有ビニル単量体に不飽和脂肪酸が付加されたビニル単量体が挙げられる。このビニル単量体は、エポキシ基と不飽和脂肪酸中のカルボキシル基との反応によって得られるものである。また、上記２）の樹脂は、樹脂中のエポキシ基に対する不飽和脂肪酸の付加反応によって得られるものである。エポキシ基と不飽和脂肪酸を反応させる際には、第３級アミンや第４級アンモニウム塩等の触媒を使用することができる。
【００２０】
具体的にエポキシ基含有ビニル単量体としては、例えば、グリシジル（メタ）アクリレート、β−メチルグリシジル（メタ）アクリレート、３，４−オキシシクロヘキシルプロピル（メタ）アクリレート、アリルグリシジルエーテル等が挙げられる。これらは１種または２種以上で使用できる。
【００２１】
不飽和脂肪酸としては、例えば、亜麻仁油脂肪酸、桐油脂肪酸、魚油脂肪酸、脱水ヒマシ油脂肪酸、大豆油脂肪酸、ゴマ油脂肪酸、ケシ油脂肪酸、エノ油脂肪酸、サフラワー油脂肪酸、麻実油脂肪酸、ブドウ核油脂肪酸、トール油脂肪酸、ヒマワリ油脂肪酸、綿実油脂肪酸、トウモロコシ油脂肪酸、クルミ油脂肪酸等が挙げられる。これらは１種または２種以上で使用できる。（Ａ−１）成分及び／または（Ａ−２）成分における不飽和脂肪酸の構成比率は、硬化性、重ね塗り適性等の観点から、（Ａ−１）成分または（Ａ−２）成分の樹脂固形分を基準として、好ましくは０．５〜３０重量％、より好ましくは１〜２５重量％である。なお、本発明において「ａ〜ｂ」は「ａ以上ｂ以下」と同義である。
【００２２】
上記１）、３）における酸化重合性基を有するビニル単量体としては、例えば、ジシクロペンタジエンオキシアルキル（メタ）アクリレート等のジシクロペンタジエンオキシアルキル基含有ビニル単量体、アリル（メタ）アクリレート等のアリル基含有ビニル単量体を使用することもできる。これらは１種または２種以上で使用できる。
【００２３】
上記３）におけるアルキド樹脂としては、多価アルコールと多価カルボン酸を重縮合させ、これを乾性油、不飽和脂肪酸等で変性したものが使用可能である。このうち多価アルコールとしては、例えば、エチレングリコール、グリセリン、ペンタエリスリトール等が挙げられ、多価カルボン酸としては、例えば、無水フタル酸、無水マレイン酸等が挙げられる。また、乾性油としては、例えば、亜麻仁油、桐油、オイチシカ油、サフラワー油等が挙げられる。
【００２４】
上記１）〜３）における他のビニル単量体としては、例えば、（メタ）アクリル酸アルキルエステル、芳香族単量体等が挙げられる。このうち、（メタ）アクリル酸アルキルエステルの具体例としては、例えば、メチル（メタ）アクリレート、エチル（メタ）アクリレート、イソプロピル（メタ）アクリレート、ｎ−ブチル（メタ）アクリレート、イソブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート等が挙げられる。芳香族単量体の具体例としては、例えば、スチレン、２−メチルスチレン、ビニルトルエン、ｔ−ブチルスチレン、クロルスチレン、ビニルアニソール、ビニルナフタレン、ジビニルベンゼン等が挙げられる。これらは１種または２種以上で使用できる。このようなビニル単量体としては、例えば、カルボキシル基含有ビニル単量体、アミノ基含有ビニル単量体、水酸基含有ビニル単量体等も使用できる。（Ａ）成分としては、他の単量体として、少なくとも（メタ）アクリル酸アルキルエステルが共重合されたもの、（メタ）アクリル酸アルキルエステル及び芳香族単量体が共重合されたもの等が好適である。
【００２５】
（Ａ−１）成分及び／または（Ａ−２）成分における酸価は、顔料混和性の向上化、重ね塗り時の仕上り性向上化等の観点から、（Ａ−１）成分または（Ａ−２）成分の樹脂固形分を基準として、好ましくは０．３〜３０ｍｇＫＯＨ／ｇ、より好ましくは０．５〜２０ｍｇＫＯＨ／ｇである。本発明では、（Ａ−１）成分、（Ａ−２）成分の両方が、それぞれ上記酸価を有することが望ましい。なお、酸価は、樹脂固形分１ｇに含まれる酸基と等モルの水酸化カリウムのｍｇ数によって表される値である。樹脂中の酸価を上記範囲内に設定するには、上記１）〜３）における他のビニル単量体として、例えば、カルボキシル基含有ビニル単量体等を使用すればよい。カルボキシル基含有ビニル単量体としては、例えば、アクリル酸、メタクリル酸、クロトン酸、マレイン酸またはそのモノアルキルエステル、イタコン酸またはそのモノアルキルエステル、フマル酸またはそのモノアルキルエステル等が挙げられる。これらは１種または２種以上で使用できる。
【００２６】
（Ａ−１）成分及び／または（Ａ−２）成分は、アミン価、水酸基価等を有するものであってもよい。（Ａ−１）成分及び／または（Ａ−２）成分におけるアミン価は、（Ａ−１）成分または（Ａ−２）成分の樹脂固形分を基準として、好ましくは２０ｍｇＫＯＨ／ｇ以下、より好ましくは０．０１〜１０ｍｇＫＯＨ／ｇである。（Ａ−１）成分及び／または（Ａ−２）成分における水酸基価は、（Ａ−１）成分または（Ａ−２）成分の樹脂固形分を基準として、好ましくは１００ｍｇＫＯＨ／ｇ以下、より好ましくは１〜８０ｍｇＫＯＨ／ｇである。本発明では、少なくとも（Ａ−２）成分が、上記アミン価、水酸基価等を有することが望ましい。
【００２７】
（Ａ−１）成分及び／または（Ａ−２）成分としては、上述の樹脂を、例えば、イソシアネート化合物、ウレタン化合物、シリコーン化合物、アルコキシシラン化合物等で変性したものも使用できる。
【００２８】
顔料（Ｂ）（以下「（Ｂ）成分」ともいう）は、本発明のコーティング剤に色彩を付与し、さらに隠ぺい性等を付与する成分であり、本発明では、顔料（Ｂ）として、少なくとも、表面処理ルチル型酸化チタン（Ｂ−１）（以下「（Ｂ−１）成分」ともいう）を含む。そして、顔料（Ｂ）の総吸油量（樹脂成分（Ａ）の固形分１００ｇを基準としたとき）が６０ｇ以下となるように設定する。本発明では、顔料（Ｂ）がこのような条件を満たす構成であることにより、安定した重ね塗り適性を発現させ、美観性に優れた塗装仕上げが可能となる。
【００２９】
このような効果が奏される理由は明らかではないが、酸化チタンはラジカルを発生する性質を有し、そのラジカルは樹脂成分（Ａ）の酸化重合性基に作用し、金属ドライヤー（Ｃ）による硬化を阻害するおそれがある。また、顔料（Ｂ）の総吸油量が大きすぎると、金属ドライヤー（Ｃ）が顔料（Ｂ）に吸着されやすくなり、上記ラジカルの作用を助長するおそれがある。このように、酸化チタン由来のラジカルは、金属ドライヤー（Ｃ）の硬化機構を阻害すると考えられる。
【００３０】
これに対し、本発明では、顔料（Ｂ）が上述のような条件を満たすことにより、酸化チタン由来のラジカル発生が抑制されるとともに、金属ドライヤー（Ｃ）による硬化が安定的に進行する。これにより、重ね塗り時のリフティング等が抑制され、重ね塗り適性が良好となり、美観性に優れた塗装仕上げ状態が得られるものと考えられる。
【００３１】
表面処理ルチル型酸化チタン（Ｂ−１）は、白色顔料としての役割を担うとともに、重ね塗り適性等に寄与するものである。未処理ルチル型酸化チタンや、アナターゼ型酸化チタンでは、金属ドライヤー（Ｃ）による硬化が阻害され、リフティングが発生しやすく、重ね塗り適性が不十分となる。なお、本発明において、酸化チタンは、実質的にＴｉＯ２を主成分とするものであればよく、多少の不純物（例えば、酸化アンチモン、酸化ニオブ、酸化カリウム、リン酸化物、硫黄酸化物等）が含まれていてもよい。
【００３２】
（Ｂ−１）成分としては、ルチル型酸化チタン粒子の表面が少なくとも無機化合物で表面処理されたものが使用できる。表面処理に用いられる無機化合物としては、例えば、シリカ、アルミナ、ジルコニア、チタニア、酸化錫、酸化アンチモン、酸化亜鉛等が挙げられ、この中でも、シリカ、アルミナ、及びジルコニアからなる群より選ばれる１種または２種以上を含む態様が好適である。無機化合物としては、この他にも、例えば、リン、カルシウム、マグネシウム、ストロンチウム、バリウム等を含む化合物が含まれていてもよい。このような無機化合物による表面処理は公知の方法で行うことができ、例えば、酸化チタンを含むスラリーに、Ｓｉ、Ａｌ、Ｚｒ、Ｔｉ、Ｓｎ、Ｓｂ、Ｚｎ等の塩類水溶液を加え、これを中和するアルカリまたは酸を加えて、酸化チタン粒子表面に含水酸化物を生成させた後、ろ過、乾燥、粉砕等の工程を行う方法等を採用することができる。
【００３３】
また、（Ｂ−１）成分は、上記無機化合物に加え、有機化合物で表面処理されたものであってもよい。表面処理に用いられる有機化合物としては、例えば、脂肪酸、脂肪酸エステル、界面活性剤、金属石鹸、シリコーン樹脂、フッ素樹脂、アクリル樹脂、ポリエステル樹脂、シランカップリング剤、チタンカップリング剤、ワックス等が挙げられる。これらは１種または２種以上で使用できる。このような有機化合物による表面処理は公知の方法で行うことができ、例えば、上記無機化合物による表面処理方法の乾燥前または乾燥後に、有機化合物を添加混合する方法等を採用することができる。
【００３４】
（Ｂ−１）成分の吸油量は、好ましくは３０ｇ／１００ｇ以下である。このような吸油量であれば、酸化チタン粒子の表面が上記無機化合物等によって緻密に表面処理された状態となりやすく、ラジカル発生の抑制に有利であり、本発明の効果向上の点で好適である。（Ｂ−１）成分の吸油量の下限は、特に限定されないが、好ましくは５ｇ／１００ｇ以上である。なお、吸油量は、ＪＩＳ  Ｋ５１０１−１３−２：２００４の方法によって測定される値である。
【００３５】
（Ｂ−１）成分のＴｉＯ２含有量は、好ましくは９５％以下、より好ましくは９０％以下、さらに好ましくは８０〜８９％である。（Ｂ−１）成分のＴｉＯ２含有量がこのような範囲内であれば、表面処理が厚めである状態となりやすく、ラジカル発生の抑制に有利であり、本発明の効果向上の点で好適である。なお、ＴｉＯ２含有量は、ＪＩＳ  Ｋ５１１６：２００４  ７．２によって測定される値（質量分率）である。
【００３６】
本発明では、（Ｂ）成分として、着色顔料（Ｂ−２）（以下「（Ｂ−２）成分」ともいう）が含まれることにより、種々の色彩を表出することが可能となる。（Ｂ−２）成分としては、有彩色顔料、黒色顔料等が使用できる。このうち、有彩色顔料は、例えば、黄色、橙色、赤色、緑色、青色、紫色等の有彩色を呈する顔料である。このような有彩色顔料としては、例えば、酸化第二鉄、含水酸化第二鉄、群青、コバルトブルー、コバルトグリーン等の無機質のもの、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機質のもの等が挙げられる。一方、黒色顔料は、黒色を呈する顔料であり、例えば、鉄黒、鉄‐マンガン複合酸化物、鉄‐銅‐マンガン複合酸化物、鉄‐クロム‐コバルト複合酸化物、銅‐クロム複合酸化物、銅‐マンガン‐クロム複合酸化物等の無機質のもの、その他カーボンブラック等が挙げられる。この他、（Ｂ−２）成分としては、例えば、酸化亜鉛、酸化アルミニウム等の白色顔料も使用できる。これらは１種または２種以上で使用できる。
【００３７】
本発明では、（Ｂ）成分として、体質顔料（Ｂ−３）（以下「（Ｂ−３）成分」ともいう）を混合することもできる。（Ｂ−３）成分としては、例えば、重質炭酸カルシウム、軽微性炭酸カルシウム、カオリン、クレー、陶土、チャイナクレー、珪藻土、含水微粉珪酸、タルク、バライト粉、硫酸バリウム、沈降性硫酸バリウム、炭酸バリウム、炭酸マグネシウム、シリカ粉、水酸化アルミニウム等が挙げられる。これらは１種または２種以上で使用できる。（Ｂ−３）成分は、例えば、固形分調整、粘性調整、艶調整（艶低減化等）等の目的で使用することができる。
【００３８】
本発明では、（Ａ）成分の固形分１００ｇを基準としたときの（Ｂ）成分の総吸油量（以下単に「総吸油量」ともいう）が６０ｇ以下であり、好ましくは５５ｇ以下である。（Ｂ）成分の総吸油量の下限は、特に限定されないが、好ましくは３ｇ以上、より好ましくは５ｇ以上である。総吸油量の下限がこのような値であれば、粘性付与、塗装作業性等の点で好適である。（Ｂ）成分の総吸油量は、例えば、使用する各（Ｂ）成分の吸油量、混合比率等を調整することによって設定できる。
【００３９】
本発明において、（Ｂ）成分の総吸油量とは、（Ａ）成分の固形分１００ｇを基準としたとき、（Ｂ）成分が吸収する煮アマニ油の量（ｇ）である。具体的に、（Ｂ）成分として、（Ｂ１）、（Ｂ２）、・・・（Ｂｍ）で表わされるｍ種類（ｍは整数）を使用する場合、（Ｂ）成分の総吸油量は以下の式にて算出される。
（Ｂ）成分の総吸油量＝
［｛（Ｂ１）の吸油量｝×｛（Ａ）成分の固形分１００ｇを基準としたときの（Ｂ１）のｇ数｝／１００］＋
［｛（Ｂ２）の吸油量｝×｛（Ａ）成分の固形分１００ｇを基準としたときの（Ｂ２）のｇ数｝／１００］＋・・・
［｛（Ｂｍ）の吸油量｝×｛（Ａ）成分の固形分１００ｇを基準としたときの（Ｂｍ）のｇ数｝／１００］
【００４０】
本発明のコーティング剤における（Ｂ）成分の混合比率は、総吸油量が上記範囲を満たす範囲内で設定すればよいが、（Ｂ−１）成分は、（Ａ）成分の固形分１００重量部に対し５〜１５０重量部であることが好ましく、１０〜１２０重量部であることがより好ましい。（Ｂ−２）成分を使用する場合、（Ｂ−２）成分は、（Ａ）成分の固形分１００重量部に対し、０．１〜１００重量部であることが好ましく、０．３〜９０重量部であることがより好ましい。（Ｂ−３）成分を使用する場合、（Ｂ−３）成分は、（Ａ）成分の固形分１００重量部に対し、５０重量部以下であることが好ましく、１〜４０重量部であることがより好ましい。
【００４１】
金属ドライヤー（Ｃ）（以下「（Ｃ）成分」ともいう）は、上記（Ａ）成分の硬化触媒としてはたらく成分である。（Ｃ）成分としては、例えば、コバルト、マンガン、バナジウム、セリウム、鉄、スズ、ジルコニウム、ビスマス、アルミニウム、ストロンチウム、亜鉛、バリウム、銅、カルシウム、鉛、ニッケル等の金属を含む有機金属化合物（例えば、オクチル酸塩、ナフテン酸塩等）等が使用できる。具体的に（Ｃ）成分としては、例えば、オクチル酸コバルト、ナフテン酸コバルト、オクチル酸マンガン、ナフテン酸マンガン、オクチル酸鉄、ナフテン酸鉄、オクチル酸スズ、ナフテン酸スズ、オクチル酸ジルコニウム、ナフテン酸ジルコニウム、オクチル酸亜鉛、ナフテン酸亜鉛、オクチル酸バリウム、ナフテン酸バリウム、オクチル酸銅、ナフテン酸銅、オクチル酸カルシウム、ナフテン酸カルシウム等が挙げられる。これらは１種または２種以上で使用できる。
【００４２】
本発明では、（Ｃ）成分として、コバルト、マンガン、バナジウム、セリウム、及び鉄からなる群から選ばれる１種以上の金属を含む金属ドライヤー（Ｃ−１）（以下「（Ｃ−１）成分」ともいう）と、ジルコニウム、ビスマス、アルミニウム、ストロンチウム、亜鉛、バリウム、銅、及びカルシウムからなる群から選ばれる１種以上の金属を含む金属ドライヤー（Ｃ−２）（以下「（Ｃ−２）成分」ともいう）とを含むことが望ましい。このような（Ｃ−１）成分及び（Ｃ−２）成分を含む場合、硬化性、耐リフティング性、重ね塗り適性等の効果向上の点で好適である。（Ｃ−１）成分と（Ｃ−２）成分との重量比率｛（Ｃ−１）：（Ｃ−２）｝は、金属分換算で、好ましくは１：９９〜５０：５０、より好ましくは２：９８〜４０：６０である。
【００４３】
（Ｃ）成分の混合比率は、（Ａ）成分の固形分１００重量部に対し、金属分換算で、好ましくは０．００１〜５重量部、より好ましくは０．０１〜３重量部である。（Ｃ）成分がこのような混合比率であれば、硬化性、耐リフティング性、重ね塗り適性等の点で好適である。
【００４４】
本発明のコーティング剤は、媒体として脂肪族炭化水素含有非水溶剤（Ｄ）（以下「（Ｄ）成分」ともいう）を含む所謂弱溶剤形の材料である。このような（Ｄ）成分は、トルエン、キシレン等に比べ低毒性であり、作業上の安全性が高く、さらには大気汚染に対する影響も小さい非水溶剤である。脂肪族炭化水素としては、例えば、ｎ−ヘキサン、ｎ−ペンタン、ｎ−オクタン、ｎ−ノナン、ｎ−デカン、ｎ−ウンデカン、ｎ−ドデカン等が挙げられる。これらは１種または２種以上で使用できる。本発明では、ミネラルスピリット等の混合溶剤を使用することによって、脂肪族炭化水素を導入することもできる。脂肪族炭化水素は、（Ｄ）成分の総量に対し５重量％以上含まれることが好ましく、１０〜８０重量％含まれることがより好ましい。
【００４５】
（Ｄ）成分は、脂肪族炭化水素と混合可能な溶剤を含むものであってもよい。このような溶剤としては、例えば、石油エーテル、石油ナフサ、ソルベントナフサ等の石油系溶剤の他、酢酸エチル、酢酸ブチル、メチルエチルケトン、メチルイソブチルケトン等が挙げられ、好適な溶剤として、例えば、混合アニリン点またはアニリン点が１２〜７０℃である石油系溶剤（芳香族炭化水素含有石油混合溶剤）等が挙げられる。なお、混合アニリン点またはアニリン点は、ＪＩＳ  Ｋ２２５６：２０１３の方法で測定される値である。
【００４６】
（Ｄ）成分の混合比率は、重ね塗り時の作業性、仕上がり性等の観点から、（Ａ）成分の固形分１００重量部に対し、好ましくは１００〜３００重量部、より好ましくは１２０〜２５０重量部である。なお、（Ｄ）成分には、各成分の媒体として使用される溶剤も包含される。
【００４７】
本発明のコーティング剤は、上述の成分の他、本発明の効果に影響しない程度に各種成分を含むものであってもよい。このような成分としては、例えば、可塑剤、防腐剤、防黴剤、防藻剤、消泡剤、レベリング剤、顔料分散剤、増粘剤、皮張り防止剤、脱水剤、艶消し剤、紫外線吸収剤、光安定剤、酸化防止剤、触媒等が挙げられる。また、上記（Ａ）成分以外の樹脂成分を含むものであってもよい。本発明のコーティング剤は、上記（Ａ）〜（Ｄ）成分と、必要に応じこのような各成分を常法により均一に撹拌・混合して製造することができる。
【００４８】
本発明のコーティング剤は、主に、建築物、土木構造物等に適用することができる。このような部位を構成する基材としては、例えば、コンクリート、モルタル、サイディングボード、押出成形板、石膏ボード、パーライト板、木質板、プラスチック板、金属板等が挙げられる。これら基材は、何らかの表面処理（フィラー処理、パテ処理、サーフェーサー処理、シーラー処理等）が施されたものや、既に塗膜が形成されたもの等であってもよい。本発明のコーティング剤は特に、酸化チタンがラジカルを発生しやすい条件下、例えば、太陽光を受けやすい屋外用等として好適である。また、本発明のコーティング剤は、１液型の形態にて使用することが望ましい。
【００４９】
本発明のコーティング剤は、塗装時に希釈を行うことができる。希釈剤としては、上記（Ｄ）成分が好ましく、希釈後の（Ｄ）成分の総量が上記混合比率を満たす範囲内で希釈することが望ましい。
【００５０】
塗装方法としては、例えば、刷毛塗装、ローラー塗装、スプレー塗装等、種々の方法を採用することができる。塗装時の塗付け量は、１回の塗装当たり、好ましくは３０〜２５０ｇ／ｍ２、より好ましくは５０〜２００ｇ／ｍ２である。本発明では、一旦塗装を行い、その塗膜が乾燥した後に、次の塗装（重ね塗り）を行えばよい。乾燥温度は、好ましくは−１０〜５０℃、より好ましくは−５〜４０℃である。塗り回数は、好ましくは２回以上である。
【実施例】
【００５１】
以下に実施例及び比較例を示して、本発明の特徴をより明確にする。
【００５２】
（コーティング剤の製造）
表１〜２に示す重量比率にて各成分を常法にて均一に混合し、各コーティング剤を製造した。なお、使用した成分は下記の通りである。
【００５３】
・樹脂１：酸化重合性基含有非水分散型樹脂（樹脂成分：エポキシ基含有アクリルスチレン樹脂の大豆油脂肪酸変性物，ミネラルスピリットを媒体とする非水分散型樹脂、不飽和脂肪酸構成比率：１０重量％、重量平均分子量：１３００００、酸価：２ｍｇＫＯＨ／ｇ、固形分：５０重量％）
・樹脂２：酸化重合性基含有非水分散型樹脂（樹脂成分：エポキシ基含有アクリルスチレン樹脂の大豆油脂肪酸変性物，ミネラルスピリットを媒体とする非水分散型樹脂、不飽和脂肪酸構成比率：１０重量％、重量平均分子量：１３００００、酸価：０．２ｍｇＫＯＨ／ｇ、固形分：５０重量％）
・樹脂３：可溶型樹脂（樹脂成分：アクリルスチレン樹脂，ミネラルスピリットを媒体とする可溶型樹脂、重量平均分子量：１１０００、酸価：２ｍｇＫＯＨ／ｇ、アミン価：１ｍｇＫＯＨ／ｇ、水酸基価：３０ｍｇＫＯＨ／ｇ、固形分：５０重量％）
・酸化チタン１：表面処理ルチル型酸化チタン（吸油量：２４ｇ／１００ｇ、ＴｉＯ２含有量：９３％、表面処理化合物：シリカ、アルミナ、ジルコニア）
・酸化チタン２：表面処理ルチル型酸化チタン（吸油量：２２ｇ／１００ｇ、ＴｉＯ２含有量：８７％、表面処理化合物：シリカ、アルミナ、ジルコニア、有機化合物）
・酸化チタン３：表面処理ルチル型酸化チタン（吸油量：３３ｇ／１００ｇ、ＴｉＯ２含有量：８８％、表面処理化合物：シリカ、アルミナ）
・酸化チタン４：未処理ルチル型酸化チタン（吸油量：１７ｇ／１００ｇ、ＴｉＯ２含有量：９９％）
・酸化チタン５：アナターゼ型酸化チタン（吸油量：２３ｇ／１００ｇ、ＴｉＯ２含有量：９９％）
・着色顔料１：黒色顔料（カーボンブラック、吸油量：９８ｇ／１００ｇ）
・着色顔料２：黄色顔料（含水酸化第二鉄、吸油量：３０ｇ／１００ｇ）
・着色顔料３：赤色顔料（酸化第二鉄、吸油量：２５ｇ／１００ｇ）
・着色顔料４：青色顔料（銅フタロシアニンブルー、吸油量：３５ｇ／１００ｇ）
・体質顔料１：体質顔料（含水微粉珪酸、吸油量：２５０ｇ／１００ｇ）
・金属ドライヤー１：ナフテン酸コバルトのミネラルスピリット溶液
・金属ドライヤー２：ナフテン酸ジルコニウムのミネラルスピリット溶液
・分散剤：ウレタン系分散剤
・増粘剤：アマイドワックス系増粘剤
・消泡剤：鉱物油系消泡剤
・溶剤：脂肪族炭化水素含有非水溶剤（ミネラルスピリットと芳香族炭化水素含有石油混合溶剤の混合物、脂肪族炭化水素含有比率：６５重量％）
【００５４】
（試験方法）
各コーティング剤について、以下の試験を実施した。
【００５５】
・重ね塗り適性１
予めエポキシ樹脂下塗材を塗装したスレート板に、コーティング剤を塗付け量１００ｇ／ｍ２でスプレー塗装した。日中は太陽光を受ける室内にて、所定時間（４８時間、７２時間）乾燥養生後、刷毛を用いて、同一のコーティング剤を塗付け量１００ｇ／ｍ２で部分的に重ね塗りした。このときの塗膜の表面状態を観察し、リフティング現象が認められなかったものを「ａ」、ごく軽度のリフティング現象が認められたものを「ｂ」、軽度のリフティング現象が認められたものを「ｃ」、明らかにリフティング現象が認められたものを「ｄ」とする４段階（ａ＞ｂ＞ｃ＞ｄ、実用レベルはａ〜ｃ）にて評価を行った。結果を表１〜２に示す。
【００５６】
・重ね塗り適性２
予めエポキシ樹脂下塗材を塗装したスレート板に、コーティング剤を塗付け量１００ｇ／ｍ２でスプレー塗装した。日中は太陽光を受ける室内にて、４８時間乾燥養生後、刷毛を用いて、同一のコーティング剤を塗付け量１００ｇ／ｍ２で部分的に重ね塗りした。この試験体を４８時間放置後、スプレー塗装した領域と、刷毛塗りした領域との色差（△Ｅ）を色彩色差計にて測定した。評価基準は、△Ｅ０．５未満のものを「ａ」、△Ｅ０．５以上１．０未満のものを「ｂ」、△Ｅ１．０以上１．５未満のものを「ｃ」、△Ｅ１．５以上のものを「ｄ」とした（実用レベルはａ〜ｃ）。結果を表１〜２に示す。なお、比較例２〜５については、上記重ね塗り適性１に劣る結果であったため、評価は行っていない。
【００５７】
（試験結果）
実施例１〜１２（特に実施例２〜９）では、重ね塗り適性１及び２において良好な結果が得られた。また隠ぺい性も良好であった。
【００５８】
【表１】
2019019285.tif 000002
【００５９】
【表２】
2019019285.tif 000003